(57)【特許請求の範囲】
【請求項１】
半導体ウェハを両面研磨する方法であって、
室温でのショアＡ硬度が少なくとも８０であり、３％未満の室温での圧縮率を有する研磨パッドが、上側研磨板および下側研磨板に取り付けられ、
半導体ウェハが、上側研磨パッドと下側研磨パッドとの間で両面研磨され、
前記研磨パッドは、前記研磨パッドを前記上側研磨板および前記下側研磨板に接合し、中間層として２つの接合された前記研磨パッド間に少なくとも３％の室温での圧縮率を有するパッドを配置し、およびその後、ある期間、２つの前記研磨パッドをその間に配置される前記パッドとともに加圧することによって、前記上側研磨板および前記下側研磨板に取り付けられる、方法。
【請求項２】
前記研磨パッドは、ＰＵをベースとする発泡パッドである、請求項１に記載の方法。
【請求項３】
前記研磨パッドは、８０〜１００の室温でのショアＡ硬度を有する、請求項１または請求項２に記載の方法。
【請求項４】
室温での前記研磨パッドの前記圧縮率は、２．５％未満である、請求項１から請求項３のいずれか１項に記載の方法。
【請求項５】
中間層として用いられる前記パッドは、室温で３．２〜７．６％の圧縮率を有する、請求項１から請求項４のいずれか１項に記載の方法。
【請求項６】
中間層として用いられる前記パッドは、フェルトまたは繊維基材である、請求項１から請求項５のいずれか１項に記載の方法。
【請求項７】
中間層として用いられる前記パッドは、ＰＵエラストマ繊維をベースとする、請求項６に記載の方法。
【請求項８】
中間層として用いられる前記パッドは、ともに接合される２つのパッドを備える、請求項１から請求項７のいずれか１項に記載の方法。
【請求項９】
前記研磨パッドの厚さは、０．７５〜１．１ｍｍである、請求項１から請求項８のいずれか１項に記載の方法。
【請求項１０】
中間層として用いられる前記パッドの厚さは、１．５〜２．６ｍｍである、請求項１から請求項９のいずれか１項に記載の方法。
【発明の詳細な説明】
【技術分野】
【０００１】
本発明は、半導体ウェハを両面研磨する方法に関する。
【背景技術】
【０００２】
両面研磨（ＤＳＰ）は、化学機械処理ステップの群からの方法である。半導体ウェハのＤＳＰ処理は、たとえば、ＵＳ２００３／０５４６５０Ａ１に記載されており、そのために好適な装置は、ＤＥ  １００  ０７  ３９０  Ａ１に記載されている。ＤＳＰは、アルカリ性溶液による化学エッチング、および、半導体ウェハと接触する硬質物質を含まない研磨パッドによって半導体ウェハと接触させる、したがって圧力および相対運動の下で半導体ウェハからの材料の除去をもたらす、水系溶媒に分散された遊離粒子による機械的浸食を含む。
【０００３】
ＤＳＰでは、作業層は研磨パッドの形態であり、これらは連結（たとえば、面ファスナによる）によってまたはＤＳＰにおいていわゆる研磨板ともよばれる作業ディスクへの真空によって、接着して、磁気的に取り付けられる。ＤＳＰシステムの両研磨板は、研磨パッドと接合される。ＤＳＰ処理の高品質を確保するために、両研磨パッドは気泡なく接合されるべきである。同時に、研磨パッドが研磨板全体にわたって均一な強度で接着することが重要である。接着剤による必要な接着を達成するために、研磨板は研磨パッドの接合後に数時間圧力下で接合される。この処理は、パッド加圧ともよばれる。加圧は、接着剤が流れてより良好に接着することを可能にする。パッド加圧に適当な方法は、たとえば、ＥＰ  １  ７７５  ０６８  Ａ１およびＵＳ２００８／０２４８７２８Ａ１から知られる。
【０００４】
研磨パッドは、熱可塑性または熱硬化性ポリマからなり得る。
発泡研磨パッド（発泡パッド）のための材料として多様な材料が可能であり、たとえば、ポリウレタン、ポリカーボネート、ポリアミド、ポリアクリレート、ポリエステル等である。ポリマから製造される研磨パッドは、たとえば、ＵＳ２００８／０１０２７４１Ａ１に開示されている。
【０００５】
しかしながら、研磨パッドは、発泡板またはフェルト基板またはポリマで充満される繊維基材（不織パッド）からなってもよい。このようなパッドは、たとえば、ＵＳ５，５１０，１７５Ａに記載されている。
【０００６】
ドイツ公開明細書ＤＥ  １０  ２００８  ０５６  ２７６  Ａ１は、両面研磨機器の作業間隙を調節する方法を教示している。研磨対象となる基材が配置される上記作業パッドは、各々研磨パッド（作業表面）で覆われる、上側および下側作業ディスクによって形成される。調整装置によって、少なくとも１つの作業ディスクを変形することが可能であるため、作業間隙の形状が変化し、作業表面が可能な限り平行になる。作業間隙の形状の調節によって最大限に材料の除去が確保されることが意図される。
【０００７】
ＵＳ２０１４／０２０６２６１Ａ１は、硬質でかろうじて圧縮可能な研磨パッドを使用する、半導体材料の少なくとも１つのウェハを同時に両面研磨する方法を開示しており、作業間隙の特定の形状が研磨パッドの適当な厚さ外形によって実現される。上記方法は、研磨された半導体ウェハの縁部に関して好影響を有する。
【０００８】
軟質で圧縮可能な研磨パッドの場合、特にウェハは研磨パッドの作業表面の中へわずかに沈む。その結果、ウェハの他の領域よりもウェハの縁部領域に、より高い力がウェハに作用するため、縁部は増加された材料の除去によって研磨の間に丸くなる。
【０００９】
この理由のために、硬質でかろうじて圧縮可能な研磨パッドの使用が有利である。硬質でかろうじて圧縮可能な研磨パッドを研磨板に絶対的に均一に、特に気泡または折り目なく接合することを可能にするために、研磨パッドの裏面は機器によって適用される接着フィルムを有し得る。
【００１０】
研磨パッドを接合するとき、ＵＳ２０１４／０２０６２６１Ａ１にしたがって研磨板を加熱することが有利であり得る。これは研磨板の加熱が、同時に起こる接着フィルムの接着性の向上とともに接着フィルムの粘度の低下を生じさせるためである。その後、研磨パッドに覆われる研磨板は、少なくとも３時間の期間にわたって、接合のための温度設定から所望の処理温度まで冷却される。研磨パッドは、冷却動作全体の間、少なくとも１００００Ｐａの圧力で、対向する研磨板に対して押圧される。
【００１１】
しかしながら、硬質でかろうじて圧縮可能な研磨パッドを用いるときには、従来のパッド加圧後に、研磨板への研磨パッドの不十分な接着が頻繁に起こるという問題がある。これは、上側研磨板と下側研磨板との間において、上側研磨パッドと下側研磨パッドとの間の特定の距離から生じる最大３００μｍの研磨間隙が存在するためである。対策を講じなければ、研磨パッドの不十分な接着は、研磨された半導体ウェハの品質にも影響を与える。
【００１２】
ＪＰ２００４１４０２１５Ａ１は、軟質および硬質のパッドからなる研磨パッドの使用を開示している。２つのパッドは、両面接着剤テープによって互いに取り付けられ得る。半導体ウェハを研磨する硬質パッドは、発泡ＰＵからなるパッドであり得る。軟質パッドは、研磨板と硬質パッドとの間の緩衝材として機能する。しかしながら、ここでも、ウェハの他の領域よりもウェハの縁部領域において、より高い力がウェハに作用するという問題が存在する。
【発明の概要】
【発明が解決しようとする課題】
【００１３】
記載された問題が、本発明の目的を生じさせる。
【課題を解決するための手段】
【００１４】
本発明の目的は、半導体ウェハを両面研磨する方法であって、室温でのショアＡ硬度が少なくとも８０であり、３％未満の室温での圧縮率を有する研磨パッドが、上側研磨板および下側研磨板に取り付けられ、半導体ウェハは、上側研磨板と下側研磨板との間で両面研磨され、研磨パッドは、研磨パッドを上側研磨板および下側研磨板に接合し、中間層として２つの接合された研磨パッド間に少なくとも３％の室温での圧縮率を有するパッドを配置し、およびその後、ある期間、２つの研磨パッドをその間に配置されるパッドとともに加圧することによって、上側研磨板および下側研磨板に取り付けられることを特徴とする、方法によって達成される。
【００１５】
本発明によれば、中間パッド層が、パッド加圧中、上側研磨パッドと下側研磨パッドと間に設けられる。上側研磨パッドおよび下側研磨パッドは、硬質でかろうじて圧縮可能である。中間層として用いられるパッドは、研磨パッドよりもより圧縮性がある。
【００１６】
材料の圧縮率は、すべての側におけるどの圧力変化がある体積変化をもたらすために必要とされるかについて説明する。圧縮率は、ＪＩＳ  Ｌ−１０９６（織布についてのテスト方法）に類似して判定される。
【００１７】
中間層として用いられるパッドは、パッド加圧に用いられるのみである。パッド加圧後は、研磨システムから取り除かれる。
【００１８】
発泡研磨パッド（発泡パッド）および繊維構造を有する研磨パッド（不織パッド）の両者は、高パッド硬度および低パッド圧縮率を有する研磨パッドとして好適である。
【００１９】
１つの実施形態では、室温（２３℃±２℃）で８０〜１００（ＤＩＮ  ＥＮ  ＩＳＯ  ８６８）のショアＡ硬度を有する研磨パッドが用いられる。
【００２０】
低いまたは非常に低い圧縮率を有する研磨パッドの使用が好ましい。
好ましくは、研磨パッドの圧縮率は２．５％未満である。特に好ましくは、研磨パッドの圧縮率は２．２％未満である。非常に特に好ましくは、研磨パッドの圧縮率は２．０％未満である。述べられた圧縮率は、室温（２３℃±２℃）で判定されるべきである。
【００２１】
１つの実施形態では、研磨パッドまたはその作業表面は、熱可塑性または熱硬化性ポリマからなり、多孔質マトリックスを有する（発泡パッド）。
【００２２】
研磨パッドのための材料として多様な材料が可能であり、たとえば、ポリウレタン、ポリカーボネート、ポリアミド、ポリアクリレート、ポリエステル等である。
【００２３】
１つの実施形態では、研磨パッドまたはその作業表面は、固体微細多孔質ポリウレタンからなる。
【００２４】
１つの実施形態では、研磨パッドは、発泡板またはフェルト基材またはポリマで満たされた繊維基材からなる（不織パッド）。
【００２５】
研磨パッドの厚さは０．７〜１．５ｍｍであり得る。１つの実施形態では、研磨パッドの厚さは０．７〜１．３ｍｍ、非常に特に好ましくは０．７５〜１．１ｍｍである。
【００２６】
本発明の文脈において、特に硬質発泡研磨パッドの場合、２つの加圧されることとなるパッド間に、パッド加圧中に、圧縮可能な中間層が配置されるときに、研磨板への十分な接着が確保され得るのみである。
【００２７】
１つの実施形態では、中間層として用いられるパッドは、フェルトまたは繊維基材、すなわち不織布からなる。
【００２８】
フェルトは、植物または動物起源の化学繊維または天然繊維から生成され得る。
１つの実施形態では、ＰＵエラストマ繊維から製造されるフェルトである。
【００２９】
中間層の厚さは１．０〜３．０ｍｍであり得る。１つの実施形態では、中間層の厚さは１．５〜２．６ｍｍである。
【００３０】
１つの実施形態では、中間層として用いられるパッドの圧縮率は３〜１０％である。非常に特に好ましくは、中間層として用いられるパッドの圧縮率は３．２〜７．６％である。述べられた圧縮率は、室温（２３℃±２℃）において判定されるべきである。
【００３１】
対照的に、３％未満または１０％より大きい圧縮率を有するパッドが中間層として用いられる場合、研磨パッドの研磨板への均一な接着は一般的に達成されない。
【００３２】
好ましい実施形態では、中間層として用いられるパッドは、ともに接合される２つのパッド層を備える。好ましい実施形態によれば、１つのパッド層の厚さは０．７〜１．３ｍｍである。
【００３３】
たとえば、２つのパッド層を取り付けるのに、両面接着フィルムが好適である。
パッド加圧におけるこのような中間層の使用は、局所的な凹凸を補い、研磨板全体にわたる均一な接着を達成する。
【００３４】
パッド加圧動作の前に、研磨パッドは、研磨機器のそれぞれの研磨板に接合される。
この目的のために、上記方法の１つの実施形態では、研磨パッドは、各々それらの裏面に接着フィルムを有する。たとえば、研磨パッドの裏面に適用される市販の両面接着フィルムが好適である。
【００３５】
さらなる実施形態では、研磨板は、研磨パッドの接合前に加熱される。たとえば、研磨板は、４０〜５０℃の温度まで加熱され得る。その結果、同時に起こるその接着性の上昇とともに、接着フィルムの粘度が低下する。
【００３６】
研磨パッドの接合後、研磨パッドは、必要であれば、冷却される。１つの実施形態では、研磨板は、一般的に１０〜５０℃の間の所望の研磨温度まで冷却される。
【００３７】
研磨パッドの接合前後における研磨板の加熱および冷却は、好ましくは、研磨板の内部温度制御要素によって達成される。
【００３８】
好ましい実施形態では、研磨板は１〜最大数時間にわたって冷却される。
さらなる実施形態では、研磨板は、以下により詳細に説明されるパッド加圧の間、冷却される。
【００３９】
１つの実施形態では、２つのかろうじて圧縮可能な研磨パッドが、ある期間、その間に配置されるより圧縮性のあるパッドとともに加圧される加圧動作が行われる。
【００４０】
好ましくは、パッド加圧は、少なくとも１１０００Ｐａの圧力で行われる。
１つの実施形態では、加圧動作は、１時間以上の期間の間行われる。
【００４１】
加圧動作は、好ましくは、研磨パッドの製造者によって推奨される接合温度で行われる。
【００４２】
１つの実施形態では、加圧動作は、室温で行われる。
従来技術において、研磨パッドとともに加圧するときの研磨パッド間の中間層は、現在までに想定されている。研磨パッドは、研磨板に接合され、その後ともに加圧された。比較的軟質なパッドの場合、これは研磨された半導体ウェハの品質を害することなく可能でもあった。しかしながら、硬質な研磨パッドの場合、たとえば中間層としての軟質で圧縮可能なフェルトパッドが、研磨された半導体ウェハの品質についての要求を満たすために必要とされる。
【００４３】
中間層のない硬質パッドを用いるとき、ある場合において、加圧動作後に、内側領域におけるパッドが不十分に加圧された、すなわちパッドが研磨板に対して不十分な接着を有していたことが既に目立っていた。対照的に、本発明の中間層の使用の場合、研磨パッドは加圧動作の後十分に加圧され、研磨パッドのより良好でより均質な接着を達成し、研磨された半導体ウェハのより良好な品質をもたらす。
【００４４】
本発明の１つの実施形態では、このような態様で研磨板に取り付けられる研磨パッド間の半導体ウェハの二面研磨の前に、いわゆるパッドドレスが行われる。これに関連して、研磨板に接合される研磨パッドは、研磨機器の特定の個々の板形状に研磨動作の前に適合される。関連性のある方法は、従来技術からの原理において知られており、たとえば、文献ＥＰ２  ３４５  ５０５  Ａ２またはＵＳ６，６８２，４０５Ｂ２に記載されている。
【００４５】
研磨板は通常、最大±５０μｍの局所的な凹凸の差を示し得るため、パッドドレスは有利である。その目的は、一般的にダイアモンド研磨剤を含む好適な工具によって研磨板上に配置される研磨パッドの機械処理によって、研磨パッドの所望の形状、ひいては研磨間隙の所望の形状、および研磨パッドのパッド表面（作業表面）の所望の特性の両方を設定することである。研磨板上に配置される研磨パッドは、ある研磨機器および研磨間隙について各時、最適化される。
【００４６】
１つの実施形態では、２つの研磨パッドのパッドドレス、すなわち研磨パッドの作業表面の処理は、研磨パッド表面が半導体ウェハと接触する各場合において研磨されることとなる半導体ウェハによって形成され、かつ研磨パッドの内側縁部から外側縁部まで延在する研磨間隙が、研磨パッドの内側縁部および外側縁部において異なる高さを有するように実行される。言い換えれば、研磨パッドは、外側縁部とは異なる中央部におけるパッド厚さを有する。
【００４７】
上記方法の１つの実施形態では、研磨間隙の高さ、すなわち上側研磨パッドと下側研磨パッドとの間の特定の距離は、研磨パッドの内側縁部よりも外側縁部において低い。
【００４８】
研磨のために、半導体ウェハは、好適に寸法決めされたキャリアのスロットに入れられる。好ましくは、研磨パッドの作業層間に形成される作業間隙の中への研磨の間に、液体が供給される。上記液体は、好ましくは、研磨剤懸濁液である。研磨剤懸濁液として、たとえば、炭酸ナトリウム（Ｎａ２ＣＯ３）、炭酸カリウム（Ｋ２ＣＯ３）、水酸化ナトリウム（ＮａＯＨ）、水酸化カリウム（ＫＯＨ）、水酸化アンモニウム（ＮＨ４ＯＨ）、水酸化テトラメチルアンモニウム（ＴＭＡＨ）等の添加物を任意に有する、コロイド状の分散シリカの使用が特に好適である。半導体ウェハの表面および裏面の同時研磨では、面当たり１５μｍ以下、好ましくは面当たり５μｍ〜１２μｍの表面除去が存在する。
【発明を実施するための形態】
【００４９】
本発明の利点は、実施例および比較例に基づいて以下に明らかにされる。
別段の定めがない限り、先述の、ならびに以下の実施例および比較例におけるパラメータのすべては、周囲大気の圧力、すなわち約１０００ｈＰａで、および５０％の相対気湿で判定される。
【００５０】
ショアＡ硬度は、ＤＩＮ  ＥＮ  ＩＳＯ  ８６８に従って判定される。タイプＡデュロメータが用いられる（Ｚｗｉｃｋ  ３１３０  硬度テスタ）。硬質化鋼鉄ロッドの先端は材料に侵入する。侵入深さは、０〜１００のスケールで測定される。鋼鉄スティックは、切頭円錐体の形状を有する。各場合において５つの測定が行われ、それから中央値が特定される。測定時間は１５ｓであり、テスト対象となる材料は標準気候条件（２３℃、５０％気湿）下で１ｈの間保存された。デュロメータの印加された重量は１２．５Ｎ±０．５である。
【００５１】
比較例
比較例１
フェルト（ＰＵ）からなる研磨パッド、ショアＡ硬度２３℃で６０、圧縮率２３℃で９．４％、厚さ１．２７ｍｍ
中間層のないパッド加圧、圧力１１０００Ｐａ、２時間
パッド加圧後、研磨板への研磨パッドの接着は良好である。
【００５２】
比較例２
フェルト（ＰＵエラストマ繊維からなる）からなる研磨パッド、ショアＡ硬度２３℃で８４、圧縮率２３℃で２．６％、厚さ１．２７ｍｍ
中間層のないパッド加圧、圧力１１０００Ｐａ、２時間
パッド加圧後、研磨板への研磨パッドの内側領域の接着は乏しい。これは、半導体ウェハの研磨において品質欠陥を必然的にもたらす。
【００５３】
比較例３
発泡研磨パッド（ＰＵ）、ショアＡ硬度２３℃で９３、圧縮率２３℃で２．５％、厚さ１．０６ｍｍ
中間層のないパッド加圧、圧力１１０００Ｐａ、２時間
パッド加圧後、研磨板への研磨パッドの内側領域の接着は乏しい。これは、半導体ウェハの研磨において品質欠陥を必然的にもたらす。
【００５４】
実施例１
フェルト（ＰＵエラストマ繊維からなる）からなる研磨パッド、ショアＡ硬度２３℃で８４、圧縮率２３℃で２．６％、厚さ１．２７ｍｍ
パッド加圧における中間層の使用（圧力１１０００Ｐａ、２時間）
中間層：両面ＰＵフェルト、１つの層の厚さ１．２７ｍｍ、圧縮率２３℃での３．３％、ショアＡ硬度２３℃で８３
パッド加圧後、研磨板への研磨パッドの接着は優れている。
【００５５】
実施例２
発泡研磨パッド（ＰＵ）、ショアＡ硬度２３℃で８４、圧縮率２３℃で２．１％、厚さ０．８６ｍｍ
パッド加圧における中間層の使用（圧力１１０００Ｐａ、２時間）
中間層：両面ＰＵフェルト、１つの層の厚さ１．２７ｍｍ、圧縮率２３℃で３．３％、ショアＡ硬度２３℃で８３
パッド加圧後、研磨板への研磨パッドの接着は優れている。
【００５６】
示される実施形態の上記の説明は、例示として理解されるべきである。これによりなされる開示は、当業者が本発明およびそれに関する利点を理解し、当業者にとって明らかである記載された構造および方法に対する変形例および修正例を把握することを可能とする。したがって、すべてのこのような変形例および修正例ならびに等価物は、請求項の保護の範囲によってカバーされるべきである。